(57)【特許請求の範囲】
【請求項１】
７５１ｎｍ〜２０００ｎｍの赤外線波長範囲内において、入射する放射の少なくとも４０％を反射する、架橋または重合により硬化された２以上のコレステリック層からなる断熱コーティングであって、該コレステリック層のそれぞれは、少なくとも１種のアキラル、ネマティックで重合可能なモノマーおよびキラル化合物の混合物を含み、その際、前記混合物は、式ＩＩ
Ｚ２−Ｙ４−Ａ２−Ｙ５−Ｍ２−Ｙ６−Ａ３−（−Ｙ７−Ｚ３）ｎ （ＩＩ）
〔式中、
Ｚ２、Ｚ３は、同じかまたは異なる重合可能な基、または重合可能な基を有する基を表し、
ｎは、０または１であり、
Ｙ４、Ｙ５、Ｙ６、Ｙ７は、たがいに独立して化学結合、酸素、硫黄、−ＣＯ−Ｏ−、−Ｏ−ＣＯ−、−Ｏ−ＣＯ−Ｏ−、−ＣＯ−Ｓ−、−Ｓ−ＣＯ−、−ＣＯ−Ｎ（Ｒ）−、−Ｎ（Ｒ）−ＣＯ−、ＣＨ２ＯまたはＯＣＨ２を表し、
Ａ２、Ａ３は、同じかまたは異なるスペーサーを表し、かつ
Ｍ２は、メソゲン基を表す〕
の少なくとも１種のアキラル液晶性で重合可能なモノマー、および式Ｉａ
〔Ｚ１−Ｙ１−Ａ１−Ｙ２−Ｍａ−Ｙ３−〕ｎＸ （Ｉａ）
〔式中、
Ｚ１は、重合可能な基、または重合可能な基を有する基を表し、
Ｙ１、Ｙ２、Ｙ３は、互いに独立して、化学結合、酸素、硫黄、−ＣＯ−Ｏ−、−Ｏ−ＣＯ−、−Ｏ−ＣＯ−Ｏ−、−ＣＯ−Ｓ−、−Ｓ−ＣＯ−、−ＣＯ−Ｎ（Ｒ）−、−Ｎ（Ｒ）−ＣＯ−、ＣＨ２ＯまたはＯＣＨ２を表し
Ａ１は、スペーサーを表し、
Ｍａは、少なくとも１個の複素環系または同素環系を有する二価基を表し、
Ｘは、ｎ価のキラルな基を表し、
Ｒは、水素またはＣ１〜Ｃ４−アルキルを表し、
ｎは、１〜６であり、かつ
Ｚ１、Ｙ１、Ｙ２、Ｙ３、Ａ１およびＭａは、ｎが１より大きい場合には、同じであるか、または異なっていてもよい〕の少なくとも１種のキラル化合物を含む、断熱コーティング。
【請求項２】
キラル化合物とアキラルな化合物との混合物を含有し、その際、前記キラル化合物は、式２および５：
【化１】
0005502775.tif 000062
【化２】
0005502775.tif 000063
の化合物から選択されており、かつ前記アキラルな化合物は、式１、３または４：
【化３】
0005502775.tif 000064
【化４】
0005502775.tif 000065
【化５】
0005502775.tif 000066
〔式中、式１および３中のｎ１およびｎ２は、たがいに独立して２、４または６を表し、かつ式１または３のモノマーは、ｎ１／ｎ２＝２／４、２／６、４／２、６／２、４／４、４／６、６／４または６／６を有する化合物の混合物として使用され、かつ式４中のＲは、Ｈ、ＣｌまたはＣＨ３を表す〕の化合物から選択されている、請求項１記載の断熱コーティング。
【請求項３】
３９０ｎｍ〜７５０ｎｍの波長範囲内において、入射する放射の透過率少なくとも８０％を有する、請求項１または２記載の断熱コーティング。
【請求項４】
２層以上のコレステリック赤外線反射層を含む、請求項１から３までのいずれか１項記載の断熱コーティング。
【請求項５】
コレステリック層が、７５０〜２０００ｎｍの波長範囲においてたがいに異なる反射極大を有する、請求項４記載の断熱コーティング。
【請求項６】
２層以上のコレステリック層を含み、その際、それぞれ２層のヘリカル超格子構造のピッチは同一であるが、しかしその左右像が異なる、請求項１から５までのいずれか１項記載の断熱コーティング。
【請求項７】
同じピッチおよび同じ左右像のヘリカル超格子構造を有する層の間に、透過する円偏光の旋光方向を逆転する媒体を有する、請求項１から６までのいずれか１項記載の断熱コーティング。
【請求項８】
７５１ｎｍ〜２０００ｎｍの波長範囲において、入射する放射の少なくとも７５％を反射する、請求項７記載の断熱コーティング。
【請求項９】
請求項１から８までのいずれか１項記載の断熱コーティングの製造方法において、透明な基体の上に２層以上のコレステリック赤外線反射層を積層し、これらの層を硬化させ、かつこれにより断熱コーティングを完成することを特徴とする、断熱コーティングの製造方法。
【請求項１０】
透過した円偏光の旋光方向を逆転させる媒体をさらに積層する、請求項９記載の方法。
【請求項１１】
請求項５から８までのいずれか１項に記載の定義に適合するコレステリック層を形成する能力を有する成分を含む、多成分コーティング系。
【請求項１２】
断熱窓または断熱性透明建材の製造のためまたは住居、事務用建築物または産業建築物の断熱のための、請求項１から８までのいずれか１項に記載の断熱コーティングの使用方法。
【請求項１３】
自動車分野における、請求項１から８までのいずれか１項に記載の断熱コーティングの使用方法。
【請求項１４】
請求項１から８までのいずれか１項に記載の断熱コーティングを含むフィルム。
【発明の詳細な説明】
【技術分野】
【０００１】
本発明は、１種またはそれ以上のコレステリック赤外線反射層を含む断熱コーティングに関する。
【背景技術】
【０００２】
熱放射の遮蔽の問題は、殊に住居、事務用建築物または産業建築物の断熱の際に起きる。大型の窓面を有する建物は、殊に夏期、なかでも南方地域では、著しく多量のエネルギー消費を用いてエアコンディショナーにより冷却しなければならないほど暑くなる。
【０００３】
断熱のため、殊には８００ｎｍ〜２０００ｎｍの間の波長範囲内の熱放射の遮蔽のための慣用の方法は、適当な染料または顔料による放射の吸収に基づいている。しかし、捕捉されたエネルギーは、熱伝導のために大部分が断熱すべき対象物または室内に放出される。
【０００４】
熱放射を大幅に反射する材料を使用することも公知である。
【０００５】
このために、広いバンドの吸収材または反射材として、各種の特殊な染料または顔料、あるいはグラファイトまたは金も使用されている。
【０００６】
染料として、この場合、例えば広いバンドの赤外線（ＩＲ）を吸収するナフタロシアニンまたはレーキ化したポリメチン染料が使用されている。しかし、ＩＲ吸収性染料は、重大な欠点として、可視波長範囲でも著しい吸収を有し、著しい透過率の低下が観察される。吸収された放射エネルギーは、熱エネルギーに変換され、これは熱伝導により放散する。
【０００７】
赤外線放射に対する吸収材ならびに反射材としても使用されるグラファイト、金、銀またはインジウム−スズ−酸化物（ＩＴＯ）も、同様の欠点を有する。またこの場合にも、殊にスペクトルの可視範囲内において、著しく低い透明性を有する。著しく正確で、従ってコストがかかるきわめて薄い層の製造によってのみ、可視波長範囲内での十分に均等で高い透過率が確保される。このような金属層は、通常、蒸着法、例えば化学蒸着法または物理蒸着法によりコーティングされるが、しかし著しくコスト高である。
【０００８】
コレステリック液晶物質も電磁スペクトルのＩＲ範囲内で光を反射できることも公知である。コレステリック（キラル−ネマチック）液晶は、すでに以前から公知である。このような材料の最初の例は、オーストリアの植物学者Ｆ．ライニツェル(F. Reinitzer, Monatshefte Chemie, 9 (1888), 421) により発見さた。コレステリック相が発現する前提条件は、キラリティーにある。キラル分子部分は、液晶分子自体内に存在していてもよく、またドーパントとしてネマティック相に加えてこれによりキラル−ネマティック相を誘発してもよい。キラル−ネマティック相は、特別の光学的性質を有する：高い旋光性ならびに円偏光の選択的反射によりネマティック相内で生成する優れた円二色性である。これにより、反射波長と一緒に入射する光の最高５０％が反射される結果となる。残りは、媒体と相互作用をすることなく通過する。反射する光の旋光方向は、その際、らせんの回転方向により決定される：右らせんは右円偏光を反射し、左らせんは左円偏光を反射する。キラルドーパントの濃度の変化により、ピッチ、従って選択的にキラル−ネマティック相の反射光の波長範囲を変化できる。その際、観察したピッチｐの逆数とキラル化合物の濃度（ｘｃｈ）とは直接的な関係にある：
１／ｐ＝ＨＴＰ  ｘｃｈ
ＨＴＰは、らせんねじり力を表し、キラルドーパントのねじり能力を示す。
【０００９】
米国特許出願公開（ＵＳ−Ａ）第４６３７８９６号明細書からは、コレステリン誘導体に基づくコレステリック液晶化合物ならびにこれを一緒に重合して含む光重合したコレステリックコーティングが公知となっている。記載されているコレステリックフィルムは、可視波長範囲内に多数の反射極大を有している、しかし、無色フィルムの実施例２例も記載されており、その反射極大は９５０ｎｍならびに１２６０ｎｍにある。しかし、その狭い反射範囲のために、このフィルムは断熱コーティングとしては適しない。
【００１０】
米国特許出願公開（ＵＳ−Ａ）第５６２９０５５号明細書からは、セルロースを基とする固体状コレステリックフィルムが公知となっている。このフィルムは、セルロースクリスタリットのコロイド懸濁液から得られ、その際、コロイド懸濁液は、結晶性セルロースの酸性加水分解により製造される。この固体状フィルムは、コレステリック性を有し、その反射波長は、赤外線から紫外線の全スペクトル範囲で調節できるとのことである。記載されている材料は、殊には光学的認証手段として提案されており、それというのも、印刷技術および複写技術はコレステリック作用を再現できないからである。
【００１１】
米国特許出願公開（ＵＳ−Ａ）第５３５２３１２号明細書は、熱および腐食性物質に対するロケットエンジンのアイソレーションのための方法を記載している。この方法は、熱可塑性液晶ポリマーを含むアブレーション遮断材料の使用を含んでいる。しかし、この液晶材料はコレステリックではなく、また遮断作用はアブレーション作用に基づき、熱放射の反射に基づくものではない。
【００１２】
米国特許出願公開（ＵＳ−Ａ）第５０１６９８５号明細書からは、広いバンドの赤外線フィルター要素ならびにコレステリック液晶フィルター要素を含む赤外線フィルターが公知である。コレステリックフィルター要素の意義は、殊には赤外線波長を正確な狭いバンド内で阻止するようなその能力にある。赤外線フィルターは、例えば夜間透視装置に使用できる。
【先行技術文献】
【特許文献】
【００１３】
【特許文献１】米国特許出願公開（ＵＳ−Ａ）第４６３７８９６号明細書
【特許文献２】米国特許出願公開（ＵＳ−Ａ）第５６２９０５５号明細書
【特許文献３】米国特許出願公開（ＵＳ−Ａ）第５３５２３１２号明細書
【特許文献４】米国特許出願公開（ＵＳ−Ａ）第５０１６９８５号明細書
【発明の概要】
【発明が解決しようとする課題】
【００１４】
従って、本発明は、電磁スペクトルの可視範囲内でほとんど完全に透明であり、かつ電磁スペクトルの近赤外線ならびに可視波長範囲内でごく僅かの吸収を有するに過ぎない、容易に製造できる断熱材料を提供するという課題に基づいている。
【課題を解決するための手段】
【００１５】
意外にも、少なくとも１層のコレステリックＩＲ反射層を含むコーティングがこの要求を満足することを発見した。
【００１６】
従って、本発明の対象は、赤外線波長範囲内、有利には７５０ｎｍ以上、殊には７５１ｎｍ〜約２０００ｎｍの波長範囲内で、入射光の少なくとも４０％、殊には少なくとも４５％を反射する１種またはそれ以上のコレステリック層を含む断熱コーティングである。
【００１７】
本発明による断熱コーティングは、下記の一連の意外な長所を有している。
ａ）入射する放射は、可視波長範囲内ではほとんど完全に透過され、コーティングは透明に見える。
ｂ）電磁スペクトルの赤外範囲内の入射光は、相当程度反射され、かつ吸収されないで、断熱しようとする対象物は熱伝導により加熱されない。
ｃ）入射する熱放射は、広いバンドで反射され、これは対象物の効果的な断熱を可能とさせる。
ｄ）コーティングの厚さおよび均等性は、その断熱性に対して著しい影響を及ぼすことなく広い範囲で変化でき、その製造は、例えば金属含有反射コーティングよりも著しくコストが低い。
ｅ）生態学的および毒性学的に問題があり得る金属の使用を避けている。
ｆ）コーティング製造のための出発化合物は、経済的に十分入手可能である；従って、その使用は、通常、例えば反射コーティング内の金または銀のものよりも価格的に有利である。
【００１８】
有利には、本発明による断熱コーティングは、可視光の波長範囲、すなわちほぼ３９０ｎｍ〜７５０ｎｍの範囲内において、入射光の少なくとも８０％、殊には少なくとも９０％の透過率を有する。
【００１９】
殊に有利には、複数、有利には約２〜２０層、殊には約２〜１０層のコレステリックＩＲ反射層を含む本発明による断熱コーティングである。殊に有利には、層は、波長範囲７５０ｎｍ以上において異なる反射極大を有する。特に殊に有利には、本発明による断熱コーティングは、複数のコレステリック層、有利には２で割り切れる数のコレステリック層、例えば２、４、６、８または１０層を含み、その際、それぞれ２相、有利には隣接する層のヘリカル超格子構造のピッチは同じであるが、その左右像は異なっている。同様に、特に殊に有利には、同じピッチかつ同じ左右像を有するヘリカル超格子構造を有する層の間に、透過円偏光の旋光方向を逆転させる媒体、殊にはいわゆるλ／２−フィルムまたはλ／２−板を有する本発明による断熱コーティングである。
【００２０】
異なる左右像または透過円偏光の旋光方向を逆転させる媒体の層を同じ左右像の層の間に使用すると、本発明による断熱コーティングの反射を著しく高めることができる。有利には、このようにして波長範囲７５０ｎｍ以上、殊には波長範囲７５１ｎｍ〜約２０００ｎｍ内において、入射する放射に対して少なくとも７５％、殊には少なくとも８５％の反射率に到達する。
【００２１】
本発明による断熱コーティングは、その組成に関して、化合物単独またはこれを介して一緒に作用するコレステリックＩＲ反射性を与える化合物を含まなければならないことにより制約されるだけである。基本的には、ほとんどすべての公知のコレステリックモノマーならびにモノマー混合物またはポリマーならびにポリマー混合物は、キラル成分の変化により、反射極大がＩＲにあるようなヘリカル超格子構造のピッチに調節できる。
【００２２】
有利な本発明による断熱コーティングは、例えば、
ａ）少なくとも１種のコレステリックに重合可能なモノマー；
ｂ）少なくとも１種のアキラル、ネマティック、重合可能なモノマーおよびキラル化合物；
ｃ）少なくとも１種のコレステリックで架橋可能なポリマー；
ｄ）重合可能な希釈剤または重合可能な希釈剤混合物中の少なくとも１種のコレステリックポリマー；
ｅ）コレステリック相がガラス転移温度以下への急速な冷却により凍結できる少なくとも１種のコレステリックポリマー：または
ｆ）少なくとも１種のアキラル、液晶性で架橋可能なポリマーおよびキラル化合物；
から選択されるコレステリック化合物または化合物の混合物を硬化した状態で含むことができる。
【００２３】
本発明の範囲内で、架橋とは、ポリマー状化合物の共有結合であり、また重合とは、モノマー状化合物のポリマーへの共有結合と考える。硬化とは、コレステリック相の架橋、重合または凍結と考える。
【００２４】
硬化により、コレステリック層内でのコレステリック分子の均等な配向を固定する。
【００２５】
群ａ）の有利なモノマーは、ドイツ特許出願公開（ＤＥ−Ａ）第１９６０２８４８号明細書ならびにドイツ特許出願公開（ＤＥ−Ａ）第４３４２２８０号明細書中に記載されており、ここにすべてを引用する。殊には、モノマーａ）は、式Ｉ
〔Ｚ１−Ｙ１−Ａ１−Ｙ２−Ｍ１−Ｙ３−〕ｎＸ                  （Ｉ）
〔式中、変数は下記のものを表す：
Ｚ１：重合可能な基または重合可能な基を有する基、
Ｙ１、Ｙ２、Ｙ３：たがいに独立した化学結合、酸素、硫黄、−ＣＯ−Ｏ−、−Ｏ−ＣＯ−、−Ｏ−ＣＯ−Ｏ−、−ＣＯ−Ｓ−、−Ｓ−ＣＯ−
−ＣＯ−Ｎ（Ｒ）−、−Ｎ（Ｒ）−ＣＯ−、ＣＨ２ＯまたはＯＣＨ２、
Ａ１：スペーサー、
Ｍ１：メソゲン(mesogen)基、
Ｘ：ｎ価のキラル基
Ｒ：水素またはＣ１〜Ｃ４−アルキル、
ｎ：１〜６
その際、ｎが１を越える場合には、基Ｚ１、Ｙ１、Ｙ２、Ｙ３、Ａ１およびＭ１は同じかまたは異なっていてもよい〕
の少なくとも１種のキラル、液晶性、重合可能なモノマーを含む。
【００２６】
有利な基Ｚ１は下記である：
【化１】
0005502775.tif 000002
〔式中、基Ｒは、同じかまたは異なっていてもよく、かつ水素またはＣ１〜Ｃ４−アルキル、例えばメチル、エチル、ｎ−プロピル、イソ−プロピル、ｎ−ブチル、イソ−ブチル、ｓｅｃ−ブチルまたはｔ−ブチルを表す〕。反応性で重合可能な基の中で、シアン酸塩は自発的にシアヌル酸塩に三量体化でき、従って有利である。その他の上記の基は、重合のために別の相補的反応性基を有する化合物を必要とする。すなわち、例えばイソシアナートはアルコールと一緒になってウレタンに、またアミンと一緒になって尿素誘導体に重合できる。同様のことはチイランおよびアジリジンにも該当する。カルボキシル基は、ポリエステルおよびポリアミドに縮合できる。マレインイミド基は、殊にはオレフィン性化合物、例えばスチレンとのラジカル共重合に好適である。相補的反応性基は、その際、第一の化合物と混合する第二の本発明による化合物内に存在しても、またはこれらの相補的基２個またはそれ以上を有する補助化合物によりポリマー網構造内に組み込まれてもよい。
【００２７】
殊に有利な基Ｚ１−Ｙ１は、アクリレートおよびメタクリレートである。
【００２８】
Ｙ１〜Ｙ３は、上記のものを表すことができ、その際、化学結合としては、共有単結合を考えるものとする。
【００２９】
スペーサーＡ１として、この目的に対して公知のすべての基が該当する。スペーサーは、通常、炭素原子２〜３０、有利には２〜１２個を有し、線状脂肪族基から成る。これらは、鎖内で例えばＯ、Ｓ、ＮＨまたはＮＣＨ３で中断されていてもよく、その際、これらの基は隣接している必要はない。スペーサー鎖の置換基として、その際さらにフッ素、塩素、臭素、シアン、メチルまたはエチルが該当する。
【００３０】
代表的なスペーサーは、例えば
【化２】
0005502775.tif 000003
〔式中、
ｍは１〜３、かつ
ｐは１〜１２を表す〕
である。
【００３１】
メソゲン基Ｍ１は、有利には構造
（Ｔ−Ｙ８）ｓ−Ｔ
〔式中、Ｙ８はＹ１のいずれかの定義に適合する架橋要素であり、ｓは１〜３の数、かつＴは同じかまたは異なる２価の同素(iso-)脂環式、複素脂環式、同素芳香族または複素芳香族基を表す〕を有する。ｓが１を越える数を表す場合には、架橋要素Ｙ８は同じかまたは異なっていてもよい。
【００３２】
基Ｔは、またＣ１〜Ｃ４−アルキル、Ｃ１〜Ｃ４−アルコキシ、フッ素、塩素、臭素、シアン、ヒドロキシまたはニトロで置換されている環系であってもよい。
【００３３】
有利な基Ｔは、
【化３】
0005502775.tif 000004
である。殊に有利には、下記のメソゲン基Ｍ１
【化４】
0005502775.tif 000005
【００３４】
【化５】
0005502775.tif 000006
【００３５】
【化６】
0005502775.tif 000007
である。
【００３６】
式Ｉの化合物のキラル基Ｘのなかで、なかでも入手の容易さから、糖類、ビナフチル誘導体またはビフェニル誘導体ならびに光学活性のグリコール、ジアルコールまたはアミノ酸から誘導されるものが殊に有利である。糖類としては、殊にはペントースおよびヘキソースおよびこれらから誘導される誘導体が挙げられる。
【００３７】
基Ｘの例は下記の構造であり、その際、末端にある線は、いずれも遊離の原子価を表す。
【００３８】
【化７】
0005502775.tif 000008
【００３９】
【化８】
0005502775.tif 000009
【００４０】
【化９】
0005502775.tif 000010
【００４１】
【化１０】
0005502775.tif 000011
【００４２】
殊に有利には
【化１１】
0005502775.tif 000012
である。さらに、また下記の構造を有するキラル基も好適である。
【００４３】
【化１２】
0005502775.tif 000013
これ以外の例は、ドイツ特許出願Ｐ４３４２２８０．２号明細書中に記載してある。
【００４４】
ｎは有利には２である。
【００４５】
群ａ）の有利なモノマーは、さらにキラル重合可能なコレステリン誘導体、例えばドイツ特許出願公開（ＤＥ−Ａ）第３５３５５４７号明細書および米国特許（ＵＳ−Ａ）第４６３７８９６号明細書に記載のものであり、ここでそのすべてを引用する。
【００４６】
群ｂ）の有利なモノマーは、例えばＨ．ジョンソンの学位論文(H. Jonsson, Department of Polymer Technology, Royal Institute of Technology, S-10044 Stockholm, Schweden, 1991 年1 月25日付け) 、ドイツ特許出願公開（ＤＥ−Ａ）第４４０８１７１号、ドイツ特許出願公開（ＤＥ−Ａ）第４４０８１７０号ならびにドイツ特許出願公開（ＤＥ−Ａ）第４４０５３１６号の各明細書に記載されており、ここにすべてを引用する。有利には、コレステリック混合物は、式ＩＩ
Ｚ２−Ｙ４−Ａ２−Ｙ５−Ｍ２−Ｙ６−Ａ３−（−Ｙ７−Ｚ３）ｎ  （ＩＩ）
〔式中、変数は下記のものを表す：
Ｚ２、Ｚ３：同じかまたは異なる重合可能な基、または重合可能な基を有する基、
ｎ：０または１
Ｙ４、Ｙ５、Ｙ６、Ｙ７：たがいに独立した化学結合、酸素、硫黄、−ＣＯ−Ｏ−、−Ｏ−ＣＯ−、−Ｏ−ＣＯ−Ｏ−、−ＣＯ−Ｓ−、−Ｓ−ＣＯ−
−ＣＯ−Ｎ（Ｒ）−、−Ｎ（Ｒ）−ＣＯ−、ＣＨ２ＯまたはＯＣＨ２、
Ａ２、Ａ３：同じかまたは異なるスペーサー、および
Ｍ２：メソゲン基〕
の少なくとも１種のアキラル液晶性で重合可能なモノマーを含む。
【００４７】
その際、重合可能な基、架橋要素Ｙ４〜Ｙ７、スペーサーおよびメソゲン基に対して、式Ｉの相当する変数に対するものと同じ有利な基が該当する。
【００４８】
さらに、群ｂ）の混合物は、キラル化合物を含む。キラル化合物は、アキラル液晶相をコレステリック相とするねじりに作用する。その際、ねじりの程度は、キラルドーパントのねじり能力およびその濃度に依存する。これにはらせんのピッチも依存し、あらためて反射波長はキラルドーパントの濃度にも依存する。従って、ドーパントに対して一般に該当する濃度範囲を与えることはできない。ドーパントは、希望する反射が起きるような量で加える。
【００４９】
有利なキラル化合物は、式Ｉａ
〔Ｚ１−Ｙ１−Ａ１−Ｙ２−Ｍａ−Ｙ３−〕ｎＸ                （Ｉａ）
〔式中、Ｚ１、Ｙ１、Ｙ２、Ｙ３、Ａ１、Ｘおよびｎは、上記のものを表し、かつＭａは少なくとも１個の複素環系または同素環系を有する二価基である〕
のものである。
【００５０】
その際、分子の部分Ｍａは上記のメソゲン基に似ており、それというのもこの方法により液晶化合物との殊に優れた相容性が得られるからである。しかし、化合物Ｉａがそのキラル構造によってのみ相当する液晶相のねじりに作用するので、Ｍａはメソゲンでなくてもよい。Ｍａ中に含まれる有利な環系は、上記の構造Ｔであり、有利な構造のＭａは上記の式（Ｔ−Ｙ８）ｓ−Ｔ  のものである。
【００５１】
群ｂ）のこれ以外のモノマーおよびキラル化合物は、ＷＯ９７／００６００号明細書およびその基となるドイツ特許出願公開（ＤＥ−Ａ）第１９５３２４０８号明細書中に記載されており、ここにすべてを引用する。
【００５２】
有利な群ｃ）のポリマーは、コレステリックセルロース誘導体、例えばドイツ特許出願公開（ＤＥ−Ａ）第１９７１３６３８号明細書中に記載されているものであり、殊には
（ＶＩ）セルロースのヒドロキシアルキルエーテルと
（ＶＩＩ）飽和、脂肪族または芳香族カルボン酸および
（ＶＩＩＩ）不飽和モノカルボン酸またはジカルボン酸
のコレステリック混合エステルである。
【００５３】
殊に有利には、エーテル官能基を介して結合している成分ＶＩのヒドロキシアルキル基が、直鎖または分枝状Ｃ２〜Ｃ１０−ヒドロキシアルキル基、殊にはヒドロキシプロピル基および／またはヒドロキシエチル基を含む混合エステルである。使用可能な混合エステルの成分ＶＩは、有利には分子量約５００〜約１００００００を有する。有利には、セルロースのアンヒドログルコース単位が、ヒドロキシアルキル基を用いて平均モルあたり置換度２〜４個によりエーテル化されている。セルロース内のヒドロキシアルキル基は、同じでも異なっていてもよい。その５０％までは、アルキル基（殊にはＣ１〜Ｃ１０−アルキル基）により置換されていてもよい。その一つの例は、ヒドロキシプロピルメチルセルロースである。
【００５４】
使用可能な混合エステルの成分ＶＩＩとして、直鎖脂肪族Ｃ１〜Ｃ１０−カルボン酸、殊にはＣ２〜Ｃ６−カルボン酸、分枝状脂肪族Ｃ４〜Ｃ１０−カルボン酸、殊にはＣ４〜Ｃ６−カルボン酸または直鎖または分枝状ハロゲンカルボン酸が使用できる。成分ＶＩＩは、また安息香酸または芳香族置換脂肪族カルボン酸、殊にはフェニル酢酸であってもよい。殊に有利には、成分ＶＩＩは、酢酸、プロピオン酸、ｎ−酪酸、イソ酪酸またはｎ−吉草酸から、殊にはプロピオン酸、３−Ｃｌ−プロピオン酸、ｎ−酪酸またはイソ酪酸から選ばれる。
【００５５】
有利には、成分ＶＩＩＩは、不飽和Ｃ３〜Ｃ１２−モノカルボン酸またはジカルボン酸またはこれらのカルボン酸の半エステル、殊にはα、β−エチレン性不飽和Ｃ３〜Ｃ６−モノカルボン酸またはジカルボン酸またはジカルボン酸の半エステルから選ばれる。
【００５６】
使用可能な混合エステルの成分ＶＩＩＩは、殊に有利には、アクリル酸、メタクリル酸、クロトン酸、ビニル酢酸、マレイン酸、フマル酸またはウンデセン酸から、殊にはアクリル酸またはメタクリル酸から選ばれる。
【００５７】
有利には、平均モル置換度１．５〜３、有利には１．６〜２．７、殊に有利には２．３〜２．６を有する成分ＶＩと成分ＶＩＩおよび成分ＶＩＩＩとをエステル化する。有利には、成分ＶＩのＯＨ基約１〜３０％、殊には１〜２０％または１〜１０％、殊に有利には約５〜７％を成分ＶＩＩＩでエステル化する。
【００５８】
成分ＶＩＩと成分ＶＩＩＩとの量比率は、ポリマーの反射波長を決定する。
【００５９】
群ｃ）の好適なポリマーは、この外にもドイツ特許出願公開（ＤＥ−Ａ）第１９７１７３７１号明細書中に記載されているプロパルギル末端、コレステリックポリエステルまたはポリカーボネートである。
【００６０】
有利にはこれらの化合物の中で、式Ｒ３Ｃ≡Ｃ−ＣＨ２−〔式中、Ｒ３は、直接または結合要素を介してポリエステルまたはポリカーボネートに結合しているＨ、Ｃ１〜Ｃ４−アルキル、アリールまたはＡｒ−Ｃ１〜Ｃ４−アルキル（例えばベンジルまたはフェネチル）を表す〕の少なくとも１個のプロパルギル末端基を有するポリエステルまたはポリカーボネートである。結合要素は、有利には
【化１３】
0005502775.tif 000014
（プロパルギル基はＸに結合している）
〔式中、Ｒ４は、Ｈ、Ｃ１〜Ｃ４−アルキルまたはフェニルを表し、Ｘは、Ｏ、ＳまたはＮＲ２を表し、かつＲ２は、Ｈ、Ｃ１〜Ｃ４−アルキル、またはフェニルを表す〕。
から選ばれている。
【００６１】
有利には、ポリエステル中で、プロパルギル末端基は、
【化１４】
0005502775.tif 000015
を介して結合している。
【００６２】
ポリエステルは、有利には
（ＩＸ）少なくとも１個の芳香族または芳香脂肪族ジカルボン酸単位および／または少なくとも１個の芳香族または芳香脂肪族ヒドロキシカルボン酸単位および
（Ｘ）少なくとも１個のジオール単位
を有する。
【００６３】
有利なジカルボン酸単位は、式
【化１５】
0005502775.tif 000016
のものであり、殊には式
【化１６】
0005502775.tif 000017
のものであり、その際、それぞれのフェニル基ならびにナフチル基は、たがいに独立してＣ１〜Ｃ４−アルキル、Ｃ１〜Ｃ４−アルコキシ、ハロゲンまたはフェニルから選ばれている置換基１、２または３個を有していてもよく、
その際、上記の式中、
Ｗは、ＮＲ、Ｓ、Ｏ、（ＣＨ２）ｐＯ（ＣＨ２）ｑ、（ＣＨ２）ｍまたは単結合を表し、
Ｒは、アルルまたは水素を表し、
ｍは、１〜１５の整数を表し、かつ
ｐおよびｑは、たがいに独立して０〜１０の整数を表す。
【００６４】
有利なヒドロキシカルボン酸単位は、式
【化１７】
0005502775.tif 000018
のものであり、その際、それぞれのフェニル基ならびにナフチル基は、たがいに独立してＣ１〜Ｃ４−アルキル、Ｃ１〜Ｃ４−アルコキシ、ハロゲンまたはフェニルから選ばれている置換基１、２または３個を有していてもよい。
【００６５】
有利なジオール単位は、式
【化１８】
0005502775.tif 000019
【００６６】
【化１９】
0005502775.tif 000020
のものであり、殊には
【化２０】
0005502775.tif 000021
〔上記の式中、
Ｌは、アルキル、アルコキシ、ハロゲン、ＣＯＯＲ、ＯＣＯＲ、ＣＯＮＨＲまたはＮＨＣＯＲを表し、
Ｘは、Ｓ、Ｏ、Ｎ、ＣＨ２または単結合を表し、
Ａは、単結合、（ＣＨ２）ｎ、Ｏ（ＣＨ２）ｎ、Ｓ（ＣＨ２）ｎ、ＮＲ（ＣＨ２）ｎ、
【化２１】
0005502775.tif 000022
を表し、
Ｒは、アルキルまたは水素を表し、
Ｒ１は、水素、ハロゲン、アルキルまたはフェニルを表し、かつ
ｎは、１〜１５の整数を表す〕
のものである。
【００６７】
有利には、少なくとも１個の式
【化２２】
0005502775.tif 000023
のジカルボン酸単位および少なくとも１個の式
【化２３】
0005502775.tif 000024
〔式中、Ｒ３は、Ｈ、ハロゲン、Ｃ１〜Ｃ４−アルキル、殊にはＣＨ３またはＣ（ＣＨ３）３、またはフェニルを表す〕
のジオール単位を有するポリエステルである。
【００６８】
別の有利な化合物は、式Ｐ−Ｙ−Ｂ−ＣＯ−Ｏ−Ａ−Ｏ−ＣＯ−Ｂ−Ｙ−Ｐ〔式中、Ｐは、上記に定義した式のプロパルギル末端基を表し、Ｙは、Ｏ、ＳまたはＮＲ２（Ｒ２＝Ｃ１〜Ｃ４−アルキル）のジエステルを表し、Ｂは、
【化２４】
0005502775.tif 000025
を表す〕であり、その際、それぞれのフェニル基ならびにナフチル基は、たがいに独立してＣ１〜Ｃ４−アルキル、Ｃ１〜Ｃ４−アルコキシ、ハロゲンまたはフェニルから選ばれている置換基１、２または３個を有していてもよく、かつＡは（隣接する酸素原子と一緒に）上記のジオール単位のためのものを表す。
【００６９】
殊に有利なジエステルは、Ｂが
【化２５】
0005502775.tif 000026
を表す上記の式のものであり、かつ殊には、式
ＨＣ≡ＣＣＨ２Ｏ−Ｂ−ＣＯ−Ｏ−Ａ−Ｏ−ＣＯ−Ｂ−ＯＣＨ２−Ｃ≡ＣＨ
〔式中、
（ＸＩ）Ｂが
【化２６】
0005502775.tif 000027
、かつＡが
【化２７】
0005502775.tif 000028
【００７０】
【化２８】
0005502775.tif 000029
を表すか、または
（ＸＩＩ）Ｂが
【化２９】
0005502775.tif 000030
を表し、かつ
ＡがＸＩに記載のものを表す〕
のジエステルである。
【００７１】
別の有利な化合物は、少なくとも１個の上記の式、殊には式
【化３０】
0005502775.tif 000031
のジオール単位を組み込んで有するポリカーボネートである。
【００７２】
その際、有利なポリカーボネートは、ジオール単位として、式
【化３１】
0005502775.tif 000032
の少なくとも１個のメソゲン単位および式
【化３２】
0005502775.tif 000033
の少なくとも１個のキラル単位および場合により式
【化３３】
0005502775.tif 000034
〔式中、Ｒ１は上記に記載のものを表し、かつ殊にはＨまたはＣＨ３を表す〕
の非キラル単位を有するものである。
【００７３】
殊に有利なポリカーボネートは、式ＨＣ≡ＣＣＨ２Ｏ−Ｒ５−ＣＯ
〔式中、Ｒ５は
【化３４】
0005502775.tif 000035
を表す〕
のプロパルギル末端基を有するものである。
【００７４】
群ｃ）のポリマーとして、なかでも非末端位置にも光反応性基を有するコレステリックポリカーボネートが好適である。このようなポリカーボネートは、ドイツ特許出願公開（ＤＥ−Ａ）第１９６３１６５８号明細書中に記載されている。これらは、有利には、式ＸＩＩＩ
【化３５】
0005502775.tif 000036
に相当し、ここで、モル比ｗ／ｘ／ｙ／ｚは、約１〜２０／約１〜５／約０〜１０／約０〜１０である。殊に有利には、モル比ｗ／ｘ／ｙ／ｚが約１〜５／約１〜２／約０〜５／約０〜５である。
【００７５】
式ＸＩＩＩ中で、
Ａは、式
【化３６】
0005502775.tif 000037
のメソゲン基、
Ｂは、式
【化３７】
0005502775.tif 000038
のキラル基、
Ｄは、式
【化３８】
0005502775.tif 000039
の光反応性基、かつ
Ｅは、式
【化３９】
0005502775.tif 000040
の別の非キラル基を表す。
〔上記の各式中、
Ｌは、アルキル、アルコキシ、ハロゲン、ＣＯＯＲ、ＯＣＯＲ、ＣＯＮＨＲまたはＮＨＣＯＲを表し、
Ｘは、Ｓ、Ｏ、Ｎ、ＣＨ２または単結合を表し、
Ｒは、アルキルまたは水素を表し、
Ａは、単結合、（ＣＨ２）ｎ、Ｏ（ＣＨ２）ｎ、Ｓ（ＣＨ２）ｎ、ＮＲ（ＣＨ２）ｎ、
【化４０】
0005502775.tif 000041
を表し、
Ｒ１は、水素、ハロゲン、アルキルまたはフェニルを表し、かつ
ｎは、１〜１５の整数を表す〕。
【００７６】
Ｒ１がアルキル、ハロゲン、かつＡが単結合を表す場合、またはＲ１がＨまたはアルキル、かつＡが
【化４１】
0005502775.tif 000042
を表す場合には、これは溶解度改善性基である。その例は、
【化４２】
0005502775.tif 000043
である。
【００７７】
イソソルビド(Isosorbid)、イソマンニド(Isomannid）および／またはイソイディド(Isoidid)は、有利なキラル成分である。
【００７８】
キラルなジオール構造単位の割合は、希望する反射挙動に応じて、ジオール構造単位の全含有量に対して有利には１〜８０モル％、殊に有利には２〜２０モル％の範囲内である。
【００７９】
群ｄ）の有利なポリマーは、例えば架橋可能なコレステリックコポリシアナート、例えば米国特許（ＵＳ−Ａ）第０８８３４７４５号明細書に記載のものであり、このすべてをここに引用する。このようなコポリイソシアナートは、式
【化４３】
0005502775.tif 000044
および場合により式
【化４４】
0005502775.tif 000045
〔式中、
Ｒ１は、キラルな脂肪族または芳香族基を表し、
Ｒ２は、架橋可能な基を表し、かつ
Ｒ３は、アキラルな基を表す〕
の反復単位を有する。
【００８０】
特に断らない限り、本明細書中で「アルキル」（アルコキシ、ジアルキル、アルキルチオなどにおける場合も同様）としては、分枝状および非分枝状Ｃ１〜Ｃ１２−アルキル、有利にはＣ３〜Ｃ１２−アルキル、殊に有利にはＣ４〜Ｃ１０−アルキル、特にはＣ６〜Ｃ１０−アルキルと考える。
【００８１】
有利には、Ｒ１は、（キラルな）分枝または非分枝アルキル基、アルコキシアルキル基、アルキルチオアルキル基、シクロアルキル基、アルキルフェニル基またはＣ３〜Ｃ９−エポキシアルキル基またはＣ１〜Ｃ６−脂肪酸とＣ１〜Ｃ６−アルカノールまたはＣ３〜Ｃ９−ジアルキルケトンとのエステルの基から選ばれる。エステル基は、脂肪酸部分を介してでもまたアルカノール基を介してでもＮ−原子と結合していてもよい。基Ｒ１は、置換基１、２または３個を有していてもよく、これらは、同じかまたは異なっており、かつアルコキシ基、ジ−Ｃ１〜Ｃ４−アルキルアミノ基、ＣＮ、ハロゲン原子またはＣ１〜Ｃ４−アルキルチオ基から選ばれている。
【００８２】
有利には、Ｒ１は、アルキル、アルコキシアルキル、Ｃ１〜Ｃ６−脂肪酸とＣ１〜Ｃ６−アルカノール、Ｃ３〜Ｃ９−ジアルキルケトンとのエステルの基およびエポキシ化したＣ３〜Ｃ９−エポキシアルキル基から選ばれており、その際、Ｒ１は、１または２個の基により置換されていてもよく、これらは、同じかまたは異なっており、かつアルコキシ、ハロゲン、ＣＮまたはＣＦ３から選ばれている。分枝状または非分枝状アルキル基またはアルコキシ基のための有利な置換基は、アルコキシ基、ハロゲン原子またはＣＮから選ばれている。Ｃ１〜Ｃ６−脂肪酸とＣ１〜Ｃ６−アルカノールとのエステルは、アルコキシ基、ハロゲン原子、ＣＮまたはＣＦ３から、またＣ３〜Ｃ９−ジアルキルケトンはアルコキシ基、ハロゲン原子またはＣＮから選ばれている。
【００８３】
殊には、基Ｒ１の主鎖は、３〜１２、殊には６〜１０、有利には６〜８個の員数（Ｃ原子、Ｏ原子および／またはＳ原子）の長さを有する。殊に有利には、
【化４５】
0005502775.tif 000046
【００８４】
【化４６】
0005502775.tif 000047
【００８５】
【化４７】
0005502775.tif 000048
から選ばれている基Ｒ１である。
【００８６】
特に有利には、使用可能なコポリイソシアナートの成分ＩＩＩは、２，６−ジメチルヘプチルイソシアナートから誘導される。
【００８７】
使用可能なコポリイソシアナートの基Ｒ２は、有利にはＣ３〜Ｃ１１−アルケニル基、Ｃ４〜Ｃ１１−ビニルエーテル基（＝ビニル−Ｃ２〜Ｃ９−アルキルエーテル）、エチレン性不飽和Ｃ３〜Ｃ１１−カルボン酸基およびエチレン性不飽和Ｃ３〜Ｃ６−モノカルボン酸とＣ２〜Ｃ６−アルカノールとのエステルから選ばれ、その際、Ｎ原子への結合は、エステルのアルカノール基を介して行われる。殊に有利には、メチルアクリレート、エチルアクリレート、プロピルアクリレート、ｎ−ブチルアクリレート、イソブチルアクリレート、２−エチルヘキシルアクリレート、メチルメタクリレート、エチルメタクリレート、プロピルメタクリレート、ｎ−ブチルメタクリレート、イソブチルメタクリレート、２−エチルヘキシルメタクリレートから、殊にはエチルアクリレートまたはエチルメタクリレートから選ばれている基である。
【００８８】
基Ｒ３は、有利には基Ｒ１と同じものを表す。しかし、これはアキラル、すなわちキラル中心を有していないか、またはラセミ混合物として存在する。
【００８９】
殊に有利には、基Ｒ３の主鎖は、４〜１２、殊には６〜１０、有利には６〜８個の員数（Ｃ原子、Ｏ原子および／またはＳ原子）の長さを有する。特に有利には、本発明によるコポリイソシアナートの成分Ｖは、ｎ−ヘキシルイソシアナート、ｎ−ヘプチルイソシアナートまたはｎ−オクチルイソシアナートから誘導される。
【００９０】
成分ＩＩＩ、ＩＶおよびＶは、有利にはモル比ＩＩＩ：ＩＶ：Ｖが約１〜２０：１〜２０：５０〜９８、殊には約５〜１５：５〜１５：６５〜９０、殊に有利には約１５：１０：７５で存在する。
【００９１】
単位ＩＩＩ、ＩＶおよびＶは、使用可能なコポリイソシアナート内でランダムに分布していてもよい。
【００９２】
群ｅ）の好適なポリマーは、イソソルビド単位、イソマンニド単位および／またはイソイディド単位、有利にはイソソルビド単位を含む可とう性の鎖を有するキラル−ネマティックポリエステルであり、かつ鎖の可とう化のために
（ａ）脂肪族ジカルボン酸、
（ｂ）可とう性スペーサーを有する芳香族ジカルボン酸、
（ｃ）α、ω−アルカノイド、
（ｄ）可とう性スペーサーを有するジフェノールおよび
（ｅ）ポリアルキレンテレフタレートまたはポリアルキレンナフタレートとアシル化ジフェノールおよびアシル化イソソルビドとからの縮合生成物
から選択（かつ誘導）される少なくとも１個の単位を有し、これらは、例えばドイツ特許出願公開（ＤＥ−Ａ）第１９７０４５０６号明細書中に記載されている。
【００９３】
ポリエステルは、非結晶性であり、安定なコレステリック相を形成し、これはガラス転移温度以下に冷却すると凍結できる。ポリエステルのガラス転移温度は、同様に可とう化を行っても、８０℃以上、有利には９０℃以上、殊には１００℃以上にある。
【００９４】
使用可能なポリエステルは、単位（ａ）として有利には式
−ＯＣ−（ＣＨ２）ｎ−ＣＯ−
〔式中、ｎは３〜１５、殊には４〜１２の範囲内の数を表し、殊に有利にはアジピン酸である〕
のもの；
単位（ｂ）としては、有利には式
【化４８】
0005502775.tif 000049
〔式中、
Ａは、（ＣＨ２）ｎ、Ｏ（ＣＨ２）ｎＯまたは（ＣＨ２）ｏ−Ｏ−（ＣＨ２）ｐを表し、
ｎは、３〜１５、殊には４〜１２、殊に有利には４〜１０の範囲内の数を表し、かつ
ｏおよびｐは、たがいに独立して１〜７の範囲内の数を表す〕
のもの；
単位（ｃ）としては、有利には式
−Ｏ−（ＣＨ２）ｎ−Ｏ−  または
−Ｏ−（ＣＨ２−ＣＨ２−Ｏ）ｍ−
〔式中、
ｎは、３〜１５、殊には４〜１２、殊に有利には４〜１０の範囲内の数を表し、かつ
ｍは、１〜１０の範囲内の数を表す〕
のもの；かつ
単位（ｄ）として有利には式
【化４９】
0005502775.tif 000050
〔式中、
Ａは、（ＣＨ２）ｎ、Ｏ（ＣＨ２）ｎＯまたは（ＣＨ２）ｏ−Ｏ−（ＣＨ２）ｐを表し、
ｎは、３〜１５、殊には４〜１２、殊に有利には４〜１０の範囲内の数を表し、かつ
ｏおよびｐは、たがいに独立して１〜７の範囲内の数を表す〕
のものを有する。
【００９５】
使用可能なポリエステルは、非可とう性酸成分の他に、有利には式
【化５０】
0005502775.tif 000051
のジカルボン酸単位、および非可とう性アルコール成分として、式
【化５１】
0005502775.tif 000052
【００９６】
【化５２】
0005502775.tif 000053
〔上記の式中、
Ｌは、アルキル、アルコキシ、ハロゲン、ＣＯＯＲ、ＯＣＯＲ、ＣＯＮＨＲまたはＮＨＣＯＲを表し、
Ｘは、Ｓ、Ｏ、Ｎ、ＣＨ２または単結合を表し、
Ａは、単結合、
【化５３】
0005502775.tif 000054
を表し、かつ式中、
Ｒ１は、水素、ハロゲン、アルキルまたはフェニルを表し、かつ
Ｒは、アルキルまたは水素を表す〕
のジオール単位を有する。
【００９７】
場合により、使用可能なポリエステルは、追加的に、式
【化５４】
0005502775.tif 000055
〔式中、
Ｒ１は、水素、ハロゲン、アルキルまたはフェニルを表し、
Ａは、（ＣＨ２）ｎ、Ｏ（ＣＨ２）ｎ、Ｓ（ＣＨ２）ｎまたはＮＲ（ＣＨ２）ｎを表し、かつ
ｎは、１〜１５の数を表す〕
の可とう性ジオール単位を有する。
【００９８】
群ｆ）の有利なポリマーは、例えば架橋可能な液晶ポリオルガノシロキサン、例えば欧州特許出願公開（ＥＰ−Ａ）第０６６１３７号明細書および欧州特許出願公開（ＥＰ−Ａ）第３５８２０８号明細書中に記載されているものである。その外にも、群ｆ）の混合物は、キラル化合物を含んでいる。好適なキラル化合物は、殊には群ｂ）の混合物のために記載した式Ｉａのキラルドーパントである。
【００９９】
特に殊に有利には、本発明による断熱コーティングは、群ｂ）によるキラル化合物およびネマティックモノマー、殊には式２
【化５５】
0005502775.tif 000056
：および／または式５
【化５６】
0005502775.tif 000057
のキラル化合物：および式１
【化５７】
0005502775.tif 000058
：式３
【化５８】
0005502775.tif 000059
：または式４
【化５９】
0005502775.tif 000060
のネマティックモノマーを硬化した状態で含み、その際、式１および３中において、ｎ１およびｎ２は、たがいに独立して２、４または６を表し、かつ式１または３のモノマーは、有利にはｎ１／ｎ２＝２／４、２／６、４／２、６／２、４／４、４／６、６／４または６／６を有する化合物の混合物として使用され、かつ式４中のＲは、Ｈ、ＣｌまたはＣＨ３を表す。
【０１００】
別の本発明の対象は、断熱コーティングの製造のための方法であり、これは透明な基体上に少なくとも１層のコレステリックＩＲ反射層を積層し、これを硬化し、場合により１層またはそれ以上の別のコレステリックＩＲ反射層ならびに場合により透過した円偏光の旋光方向を逆転する媒体を積層し、硬化し、かつこれにより断熱コーティングを完成することを特徴とする。
【０１０１】
その上にＩＲ反射層を積層する透明な基体は、例えばガラス建材(Glausbaustein)、窓ガラス板または断熱の目的で窓ガラス板の上に張り付けるフィルムであってもよい。
【０１０２】
コレステリックＩＲ反射層の基体上への積層は、慣用の方法、例えば空気ブレードコーティング、ドクターブレードコーティング、エアナイフコーティング、スクイズコーティング、含浸コーティング、リバースロールコーティング、トランスファーロールコーティング、グラビアコーティング、「キスコーティング」、注型コーティング、噴射コーティング、紡糸コーティングまたは印刷法、例えば凸版印刷、凹版印刷、フレキソ印刷、オフセット印刷またはシルクスクリーン印刷から選ばれる方法で行うことができる。
【０１０３】
ＩＲ反射層は、低粘度または高粘度、しかし有利には低粘度で基体上に積層できる。この目的で、コレステリック混合物を薄めるか、または高い温度で低希釈度かまたは低温で高希釈度で積層できる。
【０１０４】
コレステリック混合物ならびに吸収顔料を含む配合物は、あらゆる好適な希釈剤を用いて基体上への積層の前に薄めることができる。
【０１０５】
本発明による方法中に例えば使用可能な希釈剤は、群ａ）またはｂ）の化合物に対しては線状または分枝状のエステル、殊には酢酸エステル、環状エーテルおよびエステル、アルコール、ラクトン、脂肪族および芳香族炭化水素、例えばトルエン、キシレンおよびシクロヘキサン、ならびにケトン、アミド、Ｎ−アルキルピロリドン、殊にはＮ−メチルピロリドン、および特にはテトラヒドロフラン（ＴＨＦ）、ジオキサンおよびメチルエチルケトン（ＭＥＫ）である。
【０１０６】
群ｃ）のポリマーに対する好適な希釈剤は、例えばエーテルおよび環状エーテル、例えばテトラヒドロフランまたはジオキサン、塩素化炭化水素、例えばジクロロメタン、１，１，２，２−テトラクロロエタン、１−クロロナフタレン、クロロベンゼンまたは１，２−ジクロロベンゼンである。これらの希釈剤は、ポリエステルおよびポリカーボネートに適している。セルロース誘導体に対する好適な希釈剤は、例えばエーテル、例えばジオキサン、またはケトン、例えばアセトンである。コポリイソシアナートを群ｄ）のポリマーとして使用する場合には、重合可能な希釈剤、例えば米国特許（ＵＳ−Ａ）第０８８３４７４５号明細書に記載のものを使用することは有効である。このような重合可能な希釈剤は、例えば、
−α、β−不飽和モノカルボン酸またはジカルボン酸、殊にはＣ３〜Ｃ６−モノカルボン酸またはＣ３〜Ｃ６−ジカルボン酸とＣ１〜Ｃ１２−アルカノール、Ｃ２〜Ｃ１２−アルカンジオールまたはこれらのＣ１〜Ｃ６−アルキルエーテルおよびフェニルエーテルとのエステル、例えばアクリレートおよびメタクリレート、ヒドロキシエチルアクリレートまたはヒドロキシプロピルアクリレートまたはヒドロキシエチルメタクリレートまたはヒドロキシプロピルメタクリレートならびに２−エトキシエチルアクリレートまたは２−エトキシエチルメタクリレート；
−ビニル−Ｃ１〜Ｃ１２−アルキルエーテル、例えばビニルエチルエーテル、ビニルヘキシルエーテルまたはビニルオクチルエーテル；
−Ｃ１〜Ｃ１２−カルボン酸のビニルエステル、例えば酢酸ビニル、プロピオン酸ビニル、ラウリン酸ビニル；
−Ｃ３〜Ｃ９−エポキシド、例えば１，２−ブチレンオキシド、スチレンオキシド；
−Ｎ−ビニルピロリドン、Ｎ−ビニルカプロラクタム、Ｎ−ビニルホルムアミド；
−ビニル芳香族化合物、例えばスチレン、α−メチルスチレン、クロロスチレン、および
−２個またはそれ以上の架橋可能な基を有する化合物、例えばジオール（ポリエチレングリコールを含む）とアクリル酸またはメタクリル酸とのジエステルまたはジビニルベンゼン
である。
【０１０７】
有利な重合可能な希釈剤の例は、２−エトキシエチルアクリレート、ジエチレングリコールジアクリレート、エチレングリコールジメタクリレート、ジエチレングリコールジメタクリレート、トリエチレングリコールジメタクリレート、ジエチレングリコールモノメチルエーテルアクリレート、フェノキシエチルアクリレートおよびテトラエチレングリコールジメタクリレートである。殊に有利な重合可能な希釈剤は、スチレンである。
【０１０８】
群ａ）、ｂ）またはｃ）の混合物も、少量の重合可能な希釈剤を含むことができる。有利にａ）、ｂ）またはｃ）に添加できる重合可能な溶剤は、アクリレート、殊には高官能性アクリレート、例えばビスアクリレート、トリスアクリレートまたはテトラアクリレート、殊に有利には高沸点オリゴアクリレートである。有利な添加量は、混合物の全質量に対して約５質量％である。
【０１０９】
コレステリック混合物は、光化学的重合のために通常の市販の光重合開始剤を含むことができる。電子線照射による硬化に対しては、これらは必要ない。好適な光重合開始剤は、例えばイソブチル−ベンゾインエーテル、２，４，６−トリメチルベンゾイルジフェニルホスフィンオキシド、１−ヒドロキシシクロヘキシルフェニルケトン、２−ベンジル−２−ジメチルアミノ−１−（４−モルホリノフェニル）−フラン−１−オン、ベンゾフェノンと１−ヒドロキシシクロヘキシル−フェニルケトンとの混合物、２，２−ジメトキシ−２−フェニルアセトフェノン、ペルフルオロ化ジフェニルチタノセン、２−メチル−１−（４−〔メチルチオ〕フェニル）−２−（４−モルホリニル）−１−プロパノン、２−ヒドロキシ−２−メチル−１−フェニルプロパン−１−オン、４−（２−ヒドロキシエトキシ）フェニル−２−ヒドロキシ−２−プロピルケトン、２，２−ジエトキシアセトフェノン、４−ベンゾイル−４’−メチルジフェニル−スルフィド、エチル−４−（ジメチルアミノ）ベンゾアート、２−イソプロピルチオキサントンと４−イソプロピル−チオキサントンとの混合物、２−（ジメチルアミノ）エチルベンゾアート、ｄ，ｌ−カンファーキノン、エチル−ｄ，ｌ−カンファーキノン、ベンゾフェノンと４−メチルベンゾフェノンとの混合物、ベンゾフェノン、４，４’−ビスジメチルアミン−ベンゾフェノン、（η５−シクロペンタジエニル）（η６−イソプロピルフェニル）−鉄（ＩＩ）−ヘキサフルオロホスファート、トリフェニルスルホニウム−ヘキサフルオロホスファート、またはトリフェニルスルホニウム塩類の混合物、ならびにブタンジオールジアクリレート、ジプロピレングリコールジアクリレート、ヘキサンジオールジアクリレート、４−（１，１−ジメチルエチル）シクロヘキシルアクリレート、トリメチロールプロパントリアクリレートおよびトリプロピレングリコールジアクリレートである。
【０１１０】
コレステリック混合物は、粘度およびレベリング性の調整のために追加的な成分と混合できる。
【０１１１】
使用可能なものは、例えばポリマー結合剤および／または重合によりポリマー結合剤に誘導できるモノマー化合物である。このような薬剤として、例えば有機溶剤中に可溶性のポリエステル、セルロースエステル、ポリウレタン、シリコーン、ポリエーテル変性またはポリエステル変性シリコーンが好適である。殊に有利には、セルロースエステル、例えば酢酸酪酸セルロースが使用される。
【０１１２】
少量の適切なレベリング剤の添加も有利なことがある。使用するコレステル(Cholester)の量に対して、約０．００５〜１質量％、殊には０．０１〜０．５質量％を使用できる。好適なレベリング剤は、例えばグリコール、シリコーン油および殊にはアクリレートポリマー、例えばビックヘミー社(Firma Byk Chemie)の商標ビック(Byk) ３６１ならびにビック３５８として入手できるアクリレートコポリマーおよびテゴ社(Firma Tego)のテゴ・フロー(Tego flow) ＺＦＳ４６０として入手できる変性したシリコーンを含まないアクリレートポリマーである。
【０１１３】
場合により、コレステリック混合物は、また紫外線および大気曝露の影響に対する安定剤も含む。このためには、例えば２，４−ジヒドロキシベンゾフェノンの誘導体、２−シアノ−３，３−ジフェニルアクリレートの誘導体、２，２’，４，４’−テトラヒドロキシベンゾフェノンの誘導体、オルトヒドロキシフェニルベンゾトリアゾールの誘導体、サリチル酸エステル、オルトヒドロキシフェニル−Ｓ−トリアジンまたは立体障害アミンが好適である。これらの物質は、単独または有利には混合物の形で使用できる。
【０１１４】
積層したＩＲ反射層の硬化は、熱的、光化学的または電子線照射により行うことができる。
【０１１５】
当然ながら、硬化は、コレステリック層内において、かつコレステリック層を生成して行わなければならない。
【０１１６】
複数の層を積層する場合には、これらはいずれも個別に積層し、場合により乾燥および硬化することができる。しかし、複数あるいはすべての積層する層を一回の積層工程でウエット・オン・ウエット法でコーティングしようとする対象に積層し、場合により一緒に乾燥およびその後一緒に硬化させることも可能である。しかし、コレステリック層の同時積層の前提条件は、異なる反射挙動を有する異なる層の間に内部拡散がないことである。
【０１１７】
コレステリック層の同時積層のために、注型法、殊にはナイフ注型ならびにドクターブレード注型法、キャストフィルム押出ならびにストリッピング注型法ならびにカスケード注型法が好適である。上記の注型法は、例えばドイツ特許出願公開（ＤＥ−Ａ）第１９５０４９３０号、欧州特許出願公開（ＥＰ−Ａ）第４３１６３０号、ドイツ特許出願公開（ＤＥ−Ａ）第３７３３０３１号ならびに欧州特許出願公開（ＥＰ−Ａ）第４５２９５９号の各明細書中に記載されており、これらをここに引用する。
【０１１８】
本発明の別の対象は、波長範囲７５０ｎｍ以上において互いに異なる反射極大を有するコレステリック層形成の能力を有する成分を含む多成分コーティング系である。成分が例えば塗料配合物として使用可能なこのような本発明によるコーティング系を用いて、任意の基体に本発明による断熱コーティングを施工できる。
【０１１９】
本発明による断熱コーティングは、殊には断熱窓または断熱性透明建材の製造のために、または熱放射に対する住居、事務用建築物または産業建築物の断熱のために好適である。さらに、本発明による断熱コーティングは、自動車分野、殊には断熱性複合ガラス板の製造のために特に好適である。従って、これらの目的へのその使用は、本発明の別の目的でもある。
【実施例】
【０１２０】
下記の実施例は、本発明を説明するものであるが、これに限定されるものではない。
【０１２１】
実施例１〜３に対して、これは５℃まではスメクチック、６８℃まではネマチック、かつ６８℃以上では等方性相として存在する式１のネマチック液晶混合物を使用した（Ｓ５Ｎ６８Ｉ）。
【０１２２】
キラルドーパントとして、実施例１および２では式２の化合物、実施例３では式５の化合物を使用した。
【０１２３】
実施例１〜３で使用した混合物に、層形成の改善のために、酢酸酪酸セルロースをコレステリック混合物に対して濃度０．８質量％で加え、混合物全体を酢酸ブチル中に溶かした。
【０１２４】
光重合開始剤として、２，４，６−トリメチルベンゾイルジフェニルホスフィンオキシドをコレステリック混合物に対する濃度１．５質量％で加えた。この混合物をドクターブレードを用いて含溶剤厚さ３０μｍでガラス板上に積層した。３例すべての実施例において、いずれも溶剤の蒸発の後に、均質な透明相が形成した。これを紫外線源を用いて光化学的に架橋させた。
【０１２５】
実施例１：
５層のコレステリック層をいずれも個別に積層し、上記のようにして硬化させた。コレステリック層の組成は、含有物の濃度が異なり、これは表１から分かる。
【０１２６】
【表１】
0005502775.tif 000061
【０１２７】
すべての層は、この他に酢酸酪酸セルロースおよび２，４，６−トリメチルベンゾイルジフェニルホスフィンオキシドを上記の量で含んでいた。
【０１２８】
キラル成分の濃度はｘｃｈと省略し、モル分率で表す。ネマチック成分の濃度はｘｎと省略し、同様にモル分率で表す。λＲは反射極大の波長をｎｍで表したものである。
【０１２９】
重ねて積層した層は、波長範囲７５２〜１５００ｎｍにおいて、入射光量の４７％の反射を有する。可視光波長範囲内（４００〜７００ｎｍ）の透明性は、９５％以上であった。
【０１３０】
実施例２：
実施例２のために実施例１からの層１中に含まれた混合物を用いた。この混合物は、上記のように、ドクターブレードを用いて含溶剤厚さ３０μｍにガラス板２枚の上に塗布し、溶剤を除去し、得られた透明なフィルムを紫外線源（ニトラフォトランプ、オスラム社(Nitraphotlampe, Fa. OSRAM)）を用いて光化学的に硬化させた。その後、λ／２−フィルム（ニットー社(Fa. Nitto) ）を液晶層がλ／２−フィルムと接触するようにして被覆したガラス板の間に置いた。この配置の光学的挙動を分光分析により試験した。λ／２−フィルムを含むコーティングは、波長範囲７５２〜８８０ｎｍ内の反射率８９％、可視波長範囲内の透過率９３％以上を有していることが分かった。
【０１３１】
実施例３：
ドクターブレードを用いて、含溶剤厚さそれぞれ３０μｍの２層を個別に順次に積層し、溶剤を除去し、得られた厚さ約１６μｍの可視光で透明なフィルムを光化学的に上記の光源を用いて硬化させた。たがいに重なっている層は、その物質的な組成に関しては同じであった；これらは両方ともネマチック化合物８７モル部の上にコレステル１３モル部、ならびに酢酸酪酸セルロースおよび２，４，６−トリメチルベンゾイルジフェニルホスフィンオキシドを上記の量で含んでいた。反射極大の波長は、どちらの層も８２０ｎｍであった。しかし、層は、その左右像において異なっていた；一方の層のヘリカル超格子構造体は右旋光性、他の層は左旋光性であった。スペクトル分析による試験から、波長８２０ｎｍにおいて選択的反射９４％であった。反射の半値幅１２１ｎｍであった。可視光波長範囲の透過率は、９３％以上であった。